(57)【要約】      （修正有）【課題】薬品工場、食品工場等でＰＳ洗浄をしても耐久性を損なうことのないステンレスの表面加工の方法を提供する。【解決手段】ステンレス表面に対して電解研磨を施し、前記電解研磨後に、所定温度の純水蒸気で所定時間のＰＳ洗浄を施し、当該ＰＳ洗浄で生成された腐食生成物を拭き取った後、不動態化処理をするステンレスの表面処理方法である。不動態化処理の前段階でＰＳ洗浄すると、不動態化によって、酸化皮膜が蘇生することになり、納品先での使用に耐えることになる。【選択図】図８
2020002393.tif 000002
【特許請求の範囲】
【請求項１】
ステンレス表面に対して電解研磨を施すステップと、
前記電解研磨後に所定温度の純水蒸気で所定時間の純水蒸気洗浄をするステップと、
を備えたことを特徴とするステンレスの表面処理方法。
【請求項２】
ステンレス表面に対して電解研磨を施すステップと、
前記電解研磨後に所定温度の純水蒸気で所定時間の純水蒸気洗浄し、生成された腐食物を拭き取るステップと、
前記純水蒸気洗浄後に不動態化処理をするステップと、
を備えたことを特徴とするステンレスの表面処理方法。
【請求項３】
前記純水蒸気洗浄し、生成された腐食物を拭き取ることを複数回実施する請求項２に記載のステンレスの表面処理方法。
【請求項４】
前記純水蒸気洗浄の温度が１００℃以上、０．１時間以上である請求項１または２に記載のステンレスの表面処理方法。
【発明の詳細な説明】
【技術分野】
【０００１】
本発明はステンレスの表面加工に関し、特に、純水蒸気洗浄を使用したステンレスの表面加工に関するものである。
【背景技術】
【０００２】
ステンレスの製品は電解研磨あるいは電解研磨後に不動態化処理をする場合、あるいは電解研磨も不動態化のいずれの処理もしない場合等、種々の態様がある。電解研磨後に不動態化をする場合には、孔食電位も高く、従って高い薬品耐久性、耐酸性を備える。
【０００３】
一方で、製薬会社が薬品製造時に使用するタンク、あるいは食品会社が食品製造に使用するタンクについては、その設置後に純水の高温蒸気での洗浄（純水蒸気洗浄：以下PS洗浄という）を実施して、タンク内を殺菌あるいは滅菌をすることが繰り返される。
【０００４】
上記電解研磨や不動態化処理とＰＳ洗浄は、本来は相互に全く関係なく行われているが、ステンレス加工業界では、薬品業界あるいは食品業界にステンレス容器を納めた後の立ち上げを早くする目的で、電解研磨、不動態化処理をした後、前記PS洗浄を行い、更に、当該PS洗浄で発生した腐食生成物をエタノールの含浸した布でふき取って、納品することが行われている。
【０００５】
すなわち、ステンレスの加工に於いて従来PS洗浄を施しているのは、納入先の殺菌・滅菌作業の手間を軽減する目的での作業としてである。
【先行技術文献】
【特許文献】
【０００６】
【特許文献１】特開2006-122699号公報
【発明の概要】
【発明が解決しようとする課題】
【０００７】
ステンレスの製品を、電解研磨後に不動態化処理をする場合には、孔食電位も高く、従って高い薬品耐久性を備える。
【０００８】
一方で、上記のように納品前にＰＳ洗浄をすると、腐食生成物が発生し、これを拭き取って納品した場合、拭き取り作業時に、不動態化処理で形成された酸化皮膜が破壊されて孔食電位を低下することがある。しかも、納品先の工場では、ステンレスが腐食し易い物質を入れる（触れる）ので、ステンレス製品は腐食を起こし、耐久性を著しく損なうことになる。
【０００９】
本発明は上記従来の事情に鑑みて提案されたものであって、ステンレス製品について、薬品工場、食品工場等でＰＳ洗浄をしても耐久性を損なうことのないステンレスの表面加工の方法を提供することを目的とするものである。
【課題を解決するための手段】
【００１０】
本発明は、ステンレス表面加工工程のいずれかの段階で、ＰＳ洗浄を用いることによって、孔食電位を向上させることにある。
【００１１】
その１態様は、ステンレス表面に電解研磨を施し、前記電解研磨後に所定温度の純水蒸気で所定時間のＰＳ洗浄をするステンレスの表面処理方法である。
【００１２】
他の態様は、ステンレス表面に対して電解研磨を施し、前記電解研磨後に、所定温度の純水蒸気で所定時間のＰＳ洗浄を施し、当該ＰＳ洗浄で生成された腐食生成物を拭き取った後、不動態化処理をするステンレスの表面処理方法である。
【発明の効果】
【００１３】
電解研磨したステンレス表面にＰＳ洗浄を施すことによって、孔食電位は向上し、それだけ耐食性が高くなったことを意味する。ステンレス表面を不動態化する場合は、不動態化の後の段階でＰＳ洗浄すると、当該ＰＳ洗浄で生成された腐食生成物を拭き取ることによって、不動態化処理で生成された酸化皮膜が破壊されることになり、かえって孔食電位を低下せしめることになるが、不動態化処理の前段階でＰＳ洗浄すると、不動態化によって、酸化皮膜が蘇生することになり、納品先での使用に耐えることになる。
【図面の簡単な説明】
【００１４】
【図１】不動態化後にＰＳ洗浄した試料の孔食電位（HCl）を示す図。
【図２】処理しない試料にＰＳ洗浄した場合の孔食電位（NaCl）を示す図。
【図３】電解研磨後に時間の異なるPS洗浄をした試料の孔食電位（NaCl）を示す図。
【図４】不動態化後に時間の異なるPS洗浄をした試料の孔食電位（NaCl）を示す図。
【図５】電解研磨後に温度の異なるPS洗浄をした試料の孔食電位（HCl）を示す図。
【図６】不動態化後に温度の異なるPS洗浄をした試料の孔食電位（HCl）を示す図。
【図７】不動態化後の繰り返しPS洗浄で生じた腐食物の拭き取り結果を示す写真。
【図８】異なるプロセスでのＰＳ洗浄をした試料の孔食電位（HCl）示す図。
【図９】異なるプロセスでのＰＳ洗浄をした試料を示す写真。
【発明を実施するための形態】
【００１５】
バフ研磨、電解研磨、不動態化処理というのが、通常のステンレス製品の表面処理の手順である。不動態化処理は耐薬品性を向上させる目的でステンレス表面に硝酸で酸化皮膜を形成する工程であるが、当該ステンレスが適用される製品によっては電解研磨のみを実施した段階で最終製品とする場合もある。
【００１６】
尚、以下の説明で電解研磨は、硫酸とリン酸の混合溶液中で、被処理物を正極として行われる。不動態化処理も特に断りがない限り３０％ＨＮＯ3溶液中で２時間の処理である。ＰＳ洗浄は特に断りのない限り、いずれの試料も１２１℃、２．１気圧、処理時間２時間であるが、温度を変化させる場合、時間を変化させる場合がある。テンレス試料としてはＳＵＳ３１６Ｌを使用している。
【００１７】
まず、図１は電解研磨後のステンレス試料（以下単に試料という場合がある）、電解研磨後にＰＳ洗浄を施した試料、電解研磨に不動態化処理をした試料、電解研磨と不動態化処理をした後に、更にＰＳ洗浄を施した試料につき、０．０２Ｍ−ＨＣｌ溶液中での孔食電位を測定したものである。
【００１８】
電解研磨＋不動態化処理＋ＰＳ洗浄（太実線）で９００ｍＶ程度の孔食電位が得られるが、電解研磨＋ＰＳ洗浄（破線）でもそれに近い値が得られており、この値は電解研磨＋不動態化処理（一点鎖線）よりも幾分高い値となっている。このことから、ステンレス試料に対するＰＳ洗浄の有効性が確認できたことになる。
【００１９】
図２は、電解研磨も不動態化処理もしないステンレス試料に対して、種々の時間でのＰＳ洗浄を実施した場合の３．５％ＮａＣｌ溶液中での孔食電位測定の結果を示すものである。ＰＳ洗浄の処理時間は０．１時間から６時間まで変化させた。
【００２０】
この場合において、ＰＳ洗浄しない試料の孔食電位が６００ｍＶ弱であるのに対して０．１時間以上のＰＳ洗浄で孔食電位は８００ｍＶ以上となり、２時間の処理では１０００ｍＶを超える値を得ることができた。
【００２１】
この結果を踏まえると、ステンレスの表面処理のいずれかの段階でＰＳ洗浄を施すことによって、孔食電位を向上させる効果を期待できることになる。
【００２２】
図３は電解研磨したステンレス試料に対してＰＳ洗浄の時間を変えて（０．１ｈ〜６ｈ）行った後３．５％ＮａＣｌ溶液中での孔食電位を測定したものである。
【００２３】
ＰＳ洗浄前は孔食電位が９００ｍＶ弱であったものが、ＰＳ洗浄後は１１００ｍＶ程度にまで上昇しており、この電位は電解研磨後に不動態化した試料より高い値である。尚、少なくともこの実験ではＰＳ洗浄自体の時間への依存性はさほど認められない。
【００２４】
図４は電解研磨後に不動態化処理をしたステンレス試料に対して時間を変えた（０．１ｈ〜６ｈ）ＰＳ洗浄を施した試料の、３．５％ＮａＣｌ溶液中での孔食電位を示すものである。ＰＳ洗浄しない場合は１０５０ｍＶ程度であるのに対して、ＰＳ洗浄を施した試料は、１１００ｍＶを上回る値となっており、不動態化処理をしたステンレス試料に対してもＰＳ洗浄の有効性が期待できる。
【００２５】
但し、後に記述するように、ＰＳ洗浄の後に当該ＰＳ洗浄で生成された腐食生成物を拭き取ると不動態化によって形成された酸化皮膜が破壊され、納品先でステンレスの腐食し易い物質を入れると（に触れると）当該製品の耐久性が低下する虞れがある。
【００２６】
図５は電解研磨したステンレス試料に対して、温度の異なるＰＳ洗浄処理を施し、０．１５Ｍ−ＨＣｌ（図３では３．５％ＮａＣｌ）溶液中で測定した孔食電位を示すものである。
【００２７】
これによると、ＰＳ洗浄の蒸気温度が８０℃では６００ｍＶ弱しか得られていないが、１００℃以上で７００ｍＶ近辺の値が得られるがことになり、ＰＳ洗浄としては１００℃以上の温度が必要である。
【００２８】
図６は、電解研磨後に不動態化処理したステンレス試料に対して、温度の異なるＰＳ洗浄処理を行い、０．１５Ｍ−ＨＣｌ溶液中（図４では３．５％ＮａＣｌ溶液）で測定した孔食電位を示すものである。蒸気温度が１２１℃以上で１０００ｍＶ近辺の値が得られるが１００℃では９００ｍＶ強、８０℃では９００ｍＶ弱しか得られず、この値はＰＳ洗浄しない試料とさして変わらないことになる。
【００２９】
以上、図５、図６から、ステンレスの表面処理にＰＳ洗浄を使用する場合の実用上の蒸気温度は１００℃以上、好ましくは１２０℃以上であることが理解できる。
【００３０】
図７は、電解研磨後に不動態化処理をした試料に対して、１２１℃の蒸気に２ｈ曝した操作（ＰＳ洗浄）を繰り返した試料について、前記腐食生成物を拭き取ったときの汚れの状態を示すベンコットである。１回目のPS洗浄後の拭き取りでは腐食生成物が相当あることが目視できるが、２回目のＰＳ洗浄後に前記拭き取りをした状態では、腐食生成物が僅かに観測される程度になり、３回目のＰＳ洗浄後の拭き取りになると観測されなくなる。
【００３１】
ところで、従来技術でも説明したように、薬品製造や食品加工に使用されるステンレス製品は、ユーザに納入後に、ユーザ側の手で殺菌・滅菌の目的でＰＳ洗浄される。表面加工業者の側ではそのことを想定して表面加工後にＰＳ洗浄を施して、表面を拭き取って出荷している。これによって、ユーザ側での立ち上げ時間は短縮されるが、拭き取りによる耐食性低下の問題が生じる。
【００３２】
図８は工程の異なる処理についての０．１５Ｍ−ＨＣｌ中での孔食電位を示すものである。図８細実線で示すように、電解研磨後に不動態化処理した試料では孔食電位は９００ｍＶ前後の値を示す。
【００３３】
前記不動態化処理後に更にＰＳ洗浄して拭き取った場合は、ＰＳ洗浄によって生成された腐食生成物が拭き取られる上、不動態化によって生成された酸化皮膜も削り取られ、図９（ａ）に示すように表面に傷が付いた状態となる。従って、この場合は図８の破線に示すように、孔食電位は著しく低下する。このパターンは従前の加工業者からユーザへの納品する製品に対応する。ユーザが滅菌・殺菌のために更にＰＳ洗浄すると、（表面は拭き取らない）試料表面は腐食生成物で厚く覆われてしまう（図９（ｂ））。
【００３４】
電解研磨後にＰＳ洗浄した後、表面を拭き取り、その後不動態化処理すると、さらにその後にＰＳ洗浄しても腐食生成物の発生は極めて少なくなり、表面は図９（ｃ）に示すように腐食生成物の付着が極めて少ない状態になる。このときには、孔食電位は図８の太実線のように、１０００ｍＶ前後になり、試料は高い耐孔食性を示す。
【００３５】
上記のように、従来滅菌・殺菌を目的として用いられているＰＳ洗浄を、ステンレスの表面処理で不動態化処理の前に用いるとステンレスの表面の塩化物溶液に対する耐食性を著しく向上させることができることを示している。
【産業上の利用可能性】
【００３６】
以上説明したように、本発明は、ステンレス試料について塩化物環境に対する高い孔食電位を得ることができ、ユーザ側で扱う物質がステンレスに腐食を生じやすい物質であってもステンレス製品は耐久性を維持できるので、ステンレスの表面処理に利用することができる。
【図１】
2020002393.tif 000003
【図２】
2020002393.tif 000004
【図３】
2020002393.tif 000005
【図４】
2020002393.tif 000006
【図５】
2020002393.tif 000007
【図６】
2020002393.tif 000008
【図７】
2020002393.tif 000009
【図８】
2020002393.tif 000010
【図９】
2020002393.tif 000011